(57)【要約】【課題】本発明は、三次元構造のアンテナを持つ電子装置のハウジング及びその製造方法を提供することを目的とする。【解決手段】本発明に係る電子装置のハウジング１０は、非導電性プラスチックからなる本体１１と、前記本体１１に結合されている導電性プラスチックからなる三次元構造のアンテナ１３と、を備え、前記本体１１と前記三次元構造のアンテナ１３は二色成型によって結合される。【選択図】図１
2011055460.tif 000002
【特許請求の範囲】
【請求項１】
非導電性プラスチックからなる本体と、
前記本体に結合されている導電性プラスチックからなる三次元構造のアンテナと、を備え、
前記本体と前記三次元構造のアンテナは二色成型によって結合されることを特徴とする電子装置のハウジング。
【請求項２】
前記導電性材料は、導電性繊維強化の導電性プラスチックまたは固有状態の導電性ポリマーであることを特徴とする請求項１に記載の電子装置のハウジング。
【請求項３】
前記導電性繊維強化の導電性プラスチックは、熱可塑性プラスチックと導電性繊維とが複合して形成されることを特徴とする請求項２に記載の電子装置のハウジング。
【請求項４】
前記熱可塑性プラスチックは、ポリプロピレン、ポリアミド、ポリカーボネート、ポリエチレンテレフタレート、ポリメタクリル酸メチル、ポリフェニレンオキシド及びポリフェニレンスルフィドの中の１種であることを特徴とする請求項３に記載の電子装置のハウジング。
【請求項５】
前記導電性繊維は、金属繊維、炭繊維、金属めっき炭繊維、金属めっきガラス繊維、金属めっきボロン繊維及び金属めっきケイ素繊維の中の一種またはこれらの組合せであることを特徴とする請求項３に記載の電子装置のハウジング。
【請求項６】
前記金属繊維は、ステンレス繊維、銅繊維、アルミニウム繊維、ニッケル繊維、金属合金繊維及び導電性金属酸化物繊維の中の一種またはこれらの組合せであり、
前記めっきされる金属は、鋼、銅、アルミニウム、鉄、ニッケル、クロム、マンガン、希土または金属合金であることを特徴とする請求項５に記載の電子装置のハウジング。
【請求項７】
前記固有状態の導電性ポリマーは、導電性ポリアニリン、ポリピロール、ポリチオフェンまたはポリ[ｐ‐フェニレンエチニレン]であることを特徴とする請求項２に記載の電子装置のハウジング。
【請求項８】
互いに連通する本体を形成するためのキャビディー及び三次元構造のアンテナの形成するためのキャビディーを備える成型金型を提供するステップと、
前記成型金型の本体を形成するためのキャビディーに非導電性プラスチック材料を射出して前記電子装置の本体を形成するステップと、
前記成型金型の三次元構造のアンテナを形成するためのキャビディーに導電性プラスチック材料を射出して、前記電子装置の本体に前記三次元構造のアンテナを結合するステップと、
を含むことを特徴とする電子装置のハウジングの製造方法。
【発明の詳細な説明】
【技術分野】
【０００１】
本発明は、電子装置のハウジング及びその製造方法に関し、特に三次元構造のアンテナを持つ電子装置のハウジング及びその製造方法に関するものである。
【背景技術】
【０００２】
アンテナは、携帯電話、ＰＤＡなどの電子装置においてとても重要な部品である。アンテナの設置方式及び品質は、電子装置の通信性能の優劣を決定する。
【０００３】
現在の電子装置のアンテナは、通常電子装置のハウジングに設置される。即ち、前記アンテナは金属シートであり、前記金属シートをハウジングのアンテナブラケットに装着するか、または前記ハウジングに直接に設置する。しかし、前記金属シートは容易に変形されるので、組立過程で製品の不良及び材料の浪費が発生し易い。
【０００４】
また、電子装置のハウジングに導電性インクを印刷してアンテナを製作する方法は、平面にアンテナを製作することに適用されており、三次元構造のアンテナを製作できない。
【発明の概要】
【発明が解決しようとする課題】
【０００５】
以上の問題点に鑑みて、本発明は、三次元構造のアンテナを持つ電子装置のハウジング及びその製造方法を提供することを目的とする。
【課題を解決するための手段】
【０００６】
前記問題を解決するために、本発明に係る電子装置のハウジングは、非導電性プラスチックからなる本体と、前記本体に結合されている導電性プラスチックからなる三次元構造のアンテナと、を備え、前記本体と前記三次元構造のアンテナは二色成型によって結合される。
【０００７】
本発明に係る電子装置のハウジングの製造方法は、互いに連通する本体を形成するためのキャビディー及び三次元構造のアンテナの形成するためのキャビディーを備える成型金型を提供するステップと、前記成型金型の本体を形成するためのキャビディーに非導電性プラスチック材料を射出して前記電子装置の本体を形成するステップと、前記成型金型の三次元構造のアンテナを形成するためのキャビディーに導電性プラスチック材料を射出して、前記電子装置の本体に前記三次元構造のアンテナを結合するステップと、を含む。
【発明の効果】
【０００８】
本発明の電子装置のハウジング及びその製造方法において、先ず、成型金型を利用して電子装置のハウジングの本体を射出成型し、次に、前記成型金型を利用して電子装置のハウジングの三次元構造のアンテナを射出成型して、前記三次元構造のアンテナを前記本体に結合させる（即ち、二色成型法）。前記電子装置のハウジングの製造が簡単であって、製造における良品率が高く、且つ成型金型のアンテナ成型用キャビティを設計することにより任意の形状及び性能の三次元構造のアンテナを形成することができる。
【図面の簡単な説明】
【０００９】
【図１】本発明に係る電子装置のハウジングの斜視図である。
【図２】本発明に係る電子装置のハウジングの分解図である。
【発明を実施するための形態】
【００１０】
以下、図面に基づいて、本発明の実施形態に係る電子装置のハウジングについて詳細に説明する。
【００１１】
図１に示したように、本発明の実施形態に係る電子装置のハウジング１０は、本体１１及び前記本体１１に結合される三次元構造のアンテナ１３を備える。前記本体１１と前記三次元構造のアンテナ１３は、二色成型によって形成される。
【００１２】
前記本体１０の材料は、非導電性プラスチックである。前記非導電性プラスチックは、ポリプロピレン（ＰＰ）、ポリアミド（ＰＡ）、ポリカーボネート（ＰＣ）、ポリエチレンテレフタレート（ＰＥＴ）及びポリメタクリル酸メチル（ＰＭＭＡ）などの中の１種である。
【００１３】
前記三次元構造のアンテナ１３の材料は、導電性プラスチックである。前記三次元構造のアンテナ１３に導電性リード（Ｌｅａｄ）を接続することができる。前記三次元構造のアンテナ１３とは、破損させずに同一の平面に展開することができないアンテナを指す。
【００１４】
前記導電性プラスチックは、熱可塑性プラスチックと導電性繊維とが複合して形成される導電性繊維強化の導電性プラスチックである。
【００１５】
前記熱可塑性プラスチックは、ポリプロピレン（ＰＰ）、ポリアミド（ＰＡ）、ポリカーボネート（ＰＣ）、ポリエチレンテレフタレート（ＰＥＴ）、ポリメタクリル酸メチル（ＰＭＭＡ）、ポリフェニレンオキシド（ＰＰＯ）及びポリフェニレンスルフィド（ＰＰＳ）などの中の１種である。
【００１６】
前記導電性繊維は、金属繊維、炭繊維、金属めっき炭繊維、金属めっきガラス繊維、金属めっきボロン繊維及び金属めっきケイ素繊維などの中の一種またはこれらの組合せである。
【００１７】
前記金属繊維は、ステンレス繊維、銅繊維、アルミニウム繊維、ニッケル繊維、金属合金繊維及び導電性金属酸化物繊維などの中の一種またはこれらの組合せである。前記めっきされる金属は、鋼、銅、アルミニウム、鉄、ニッケル、クロム、マンガン、希土または金属合金である。
【００１８】
前記導電性プラスチックに一定量の助剤をさらに添加することができる。前記助剤としては、可塑剤、表面処理剤、難燃剤、光安定剤及び抗酸化剤などの中の一種またはこれらの組合せである。
【００１９】
また、前記導電性プラスチックは、導電性ポリアニリン（Ｐｏｌｙａｎｉｌｉｎｅ）、ポリピロール（ＰＰｙ）、ポリチオフェン（ｐｏｌｙｔｈｉｏｐｈｅｎｅ）またはポリ[ｐ‐フェニレンエチニレン]（Ｐｏｌｙ[ｐ−ｐｈｅｎｙｌｅｎｅｅｔｈｙｎｙｌｅｎｅ]）などのような固有状態（Ｅｉｇｅｎｓｔａｔｅ）の導電性ポリマーであることもできる。
【００２０】
また、前記本体１１及び前記三次元構造のアンテナ１３の外表面に透明の保護層（例えば、耐摩擦のペイント層）を形成することもできる。
【００２１】
本発明に係る電子装置のハウジング１０の製造方法は、以下のステップを含む。
【００２２】
第一ステップでは、成型金型を提供する。前記成型金型は、互いに連通する本体１１を形成するためのキャビディー及び三次元構造のアンテナ１３を形成するためのキャビディーを備える。
【００２３】
第二ステップでは、前記成型金型における前記本体１１を形成するためのキャビディーに非導電性プラスチック材料を射出して前記電子装置１０の本体１１を形成する。非導電性プラスチックは、ポリプロピレン（ＰＰ）、ポリアミド（ＰＡ）、ポリカーボネート（ＰＣ）、ポリエチレンテレフタレート（ＰＥＴ）及びポリメタクリル酸メチル（ＰＭＭＡ）などの中の１種である。
【００２４】
第三ステップでは、前記成型金型における三次元構造のアンテナ１３を形成するためのキャビディーに導電性プラスチック材料を射出して、前記電子装置１０の本体１１に前記三次元構造のアンテナ１３を結合する。前記導電性プラスチックは、熱可塑性プラスチックと導電繊維とが複合して形成される導電性繊維強化の導電性プラスチックである。
【００２５】
前記熱可塑性プラスチックは、ポリプロピレン（ＰＰ）、ポリアミド（ＰＡ）、ポリカーボネート（ＰＣ）、ポリエチレンテレフタレート（ＰＥＴ）、ポリメタクリル酸メチル（ＰＭＭＡ）、ポリフェニレンオキシド（ＰＰＯ）及びポリフェニレンスルフィド（ＰＰＳ）などの中の１種である。
【００２６】
前記導電繊維は、金属繊維、炭繊維、金属めっき炭繊維、金属めっきガラス繊維、金属めっきボロン繊維及び金属めっきケイ素繊維などの中の一種またはこれらの組合せである。
【００２７】
前記金属繊維は、ステンレス繊維、銅繊維、アルミニウム繊維、ニッケル繊維、金属合金繊維及び導電性金属酸化物繊維などの中の一種またはこれらの組合せである。前記めっきされる金属は、鋼、銅、アルミニウム、鉄、ニッケル、クロム、マンガン、希土または金属合金である。
【００２８】
前記導電性プラスチックに一定量の助剤をさらに添加することができる。前記助剤としては、可塑剤、表面処理剤、難燃剤、光安定剤及び抗酸化剤などの中の一種またはこれらの組合せである。
【００２９】
また、前記導電性プラスチックは、導電性ポリアニリン（Ｐｏｌｙａｎｉｌｉｎｅ）、ポリピロール（ＰＰｙ）、ポリチオフェン（ｐｏｌｙｔｈｉｏｐｈｅｎｅ）またはポリ[ｐ‐フェニレンエチニレン]（Ｐｏｌｙ[ｐ−ｐｈｅｎｙｌｅｎｅｅｔｈｙｎｙｌｅｎｅ]）などのような固有状態（Ｅｉｇｅｎｓｔａｔｅ）の導電性ポリマーであることもできる。
【００３０】
また、前記本体１１及び前記三次元構造のアンテナ１３の外表面に透明の保護層（例えば、耐摩擦のペイント層）を形成することもできる。
【００３１】
本発明の電子装置のハウジング１０及びその製造方法において、先ず、成型金型を利用して電子装置のハウジング１０の本体１１を射出成型し、次に、前記成型金型を利用して電子装置のハウジング１０の三次元構造のアンテナ１３を射出成型して、前記三次元構造のアンテナ１３を前記本体１１に結合させる（即ち、二色成型法である）。前記電子装置のハウジングの製造が簡単であって、製造における良品率が高く、且つ前記成型金型のアンテナ成型用キャビティを設計することにより任意の形状及び性能の三次元構造のアンテナ１３を形成することができる。
【００３２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３３】
１０  ハウジング
１１  本体
１３  アンテナ
【図１】
2011055460.tif 000003
【図２】
2011055460.tif 000004